(57)【特許請求の範囲】
【請求項１】
プラズマ生成用ガスに放電を生じさせることによってプラズマの種を発生させ、
前記プラズマの種を前記プラズマ生成用ガスのガス流によって下流側へ搬送するとともに、当該プラズマの種と前記プラズマ生成用ガスとの混合ガスにエネルギーを与えて前記プラズマの種を増強して高密度プラズマを生成し、
前記高密度プラズマを樹脂材料に接触させて、前記樹脂材料の表面を改質し、
改質された前記樹脂材料の表面に対して、復帰処理を施して前記樹脂材料の表面を元の状態へ向けて傾斜復帰させる
ことを特徴とするプラズマを用いた樹脂表面のコントロール方法。
【請求項２】
プラズマ生成用ガスに対して放電を生じさせることによってプラズマの種を生成するプラズマ発生室と、
前記プラズマ発生室から前記プラズマの種およびプラズマ生成用ガスをガス流によって導入するとともに、高周波電流もしくはパルス電流を印加して前記プラズマの種を増強して高密度プラズマを生成するプラズマ増強室と、
改質された前記樹脂材料の表面を元の状態へ向けて傾斜復帰させる復帰手段と
を備え、
前記プラズマ増強室から前記ガス流によって噴射される前記高密度プラズマを樹脂材料に接触させて、前記樹脂材料の表面を改質し、改質された前記樹脂材料の表面に対して、復帰処理を施して前記樹脂材料の表面を元の状態へ向けて傾斜復帰させるように形成されていることを特徴とするプラズマを用いた樹脂表面のコントロール装置。
【請求項３】
生成される前記プラズマの種およびまたは前記高密度プラズマの温度を制御する温度制御手段が設けられていることを特徴とする請求項２に記載のプラズマを用いた樹脂表面のコントロール装置。
【発明の詳細な説明】
【技術分野】
【０００１】
本発明は、プラズマを用いた樹脂表面のコントロール方法およびコントロール装置に係り、プラズマを用いた樹脂表面の改質および復帰方法および樹脂表面の改質および復帰を行うための装置に関する。
【背景技術】
【０００２】
従来、接着や塗装の前処理として物体の表面に何らかの前処理を施すことが行われており、近年においては、大気圧プラズマを用いた手法が広く使われ始めた。
【０００３】
特に、ポリプロピレン（ＰＰ）やポリエチレン（ＰＥ）などは接着剤などとの接着性が悪く、特許文献１に記載されているように、コロナ処理やプラズマ処理によって表面に極性官能基を導入し、親水化してぬれ性を高めることで接着性、塗装性、印刷性などを可能としていた。
【先行技術文献】
【特許文献】
【０００４】
【特許文献１】特開２００７−０６９４６９号公報
【発明の概要】
【発明が解決しようとする課題】
【０００５】
しかしながら、従来のコロナ処理装置やプラズマ処理装置においては、改質処理時の温度を適正に保つことが難しく、温度が高すぎると改質処理に長時間を要したり、熱によって樹脂材料自体が劣化・変質してしまうという問題点を有していた。
【０００６】
このため、コロナ処理やプラズマ処理における熱の問題を解決するために、印加するエネルギーを低下させることが試みられているが、エネルギーを低下させると生成されるプラズマの密度も低下していしまい十分な改質効果を得ることができなかった。
【０００７】
この他にも、実使用時において、一旦、改質してしまった樹脂材料の表面を再度、元の状態へ復帰させたいという要望があった。
【０００８】
ここで、本発明者等は、鋭意研究の結果、プラズマを用いて樹脂表面を処理する場合、その反応は、プラズマの接触による改質処理が進む反応と、加熱による改質処理が戻る反応とが同時に生じており、処理時の温度が高いほど改質処理が戻る反応の速度が増して、結果、改質処理に長時間を要したり、不適正な加熱によって目的とは異なる処理がなされていたことを見いだした。
【０００９】
そこで、本発明においては、樹脂表面の接着性、塗装性、印刷性などの性質を改善するために、上記の点を鑑みて、高密度かつ低温のプラズマによって樹脂表面の性質を改質または復帰させるプラズマを用いた樹脂表面のコントロール方法およびコントロール装置を提供することを目的とする。
【課題を解決するための手段】
【００１０】
上記の目的を達成するべく、本発明の第１の態様のプラズマを用いた樹脂表面のコントロール方法は、プラズマ生成用ガスに放電を生じさせることによってプラズマの種を発生させ、前記プラズマの種を前記プラズマ生成用ガスのガス流によって下流側へ搬送するとともに、当該プラズマの種と前記プラズマ生成用ガスとの混合ガスにエネルギーを与えて前記プラズマの種を増強して高密度プラズマを生成し、前記高密度プラズマを樹脂材料に接触させて、前記樹脂材料の表面を改質し、改質された前記樹脂材料の表面に対して、復帰処理を施して前記樹脂材料の表面を元の状態へ向けて傾斜復帰させることを特徴とする。
【００１１】
このような、本発明の第１の態様のプラズマを用いた樹脂表面のコントロール方法においては、プラズマの種を増強させることによって生成された高密度プラズマとすることで、高密度かつ低温なプラズマを用いた樹脂表面の改質処理が可能となり、低温なプラズマとすることで改質処理が戻る反応が生じることを抑制して高速に表面の改質を行うことを可能とするとともに、復帰処理を施すことによって、改質した樹脂表面の一部または全体を元の状態に向けて傾斜復帰させることができる。
【００１４】
本発明の第１の態様のプラズマを用いた樹脂表面のコントロール装置は、プラズマ生成用ガスに対して放電を生じさせることによってプラズマの種を生成するプラズマ発生室と、前記プラズマ発生室から前記プラズマの種およびプラズマ生成用ガスをガス流によって導入するとともに、高周波電流もしくはパルス電流を印加して前記プラズマの種を増強して高密度プラズマを生成するプラズマ増強室と、改質された前記樹脂材料の表面を元の状態へ向けて傾斜復帰させる復帰手段とを備え、前記プラズマ増強室から前記ガス流によって噴射される前記高密度プラズマを樹脂材料に接触させて、前記樹脂材料の表面を改質し、改質された前記樹脂材料の表面に対して、復帰処理を施して前記樹脂材料の表面を元の状態へ向けて傾斜復帰させるように形成されていることを特徴とする。
【００１５】
このような、本発明の第１の態様のプラズマを用いた樹脂表面のコントロール装置においては、プラズマ発生室とプラズマ増強室との２段階にて高密度プラズマを生成するように形成されていることにより高密度かつ低温なプラズマを生成することを可能とする。そして、この低温な高密度プラズマを用いることにより、改質時における改質処理が戻る反応が生じることを抑制して高速に樹脂表面の改質を行うことを可能とする。更に、復帰手段によって、改質した樹脂表面の一部または全部を元の状態に向けて傾斜復帰させることを可能とする。
【００１８】
本発明の第２の態様のプラズマを用いた樹脂表面のコントロール装置は、生成される前記プラズマの種およびまたは前記高密度プラズマの温度を制御する温度制御手段が設けられていることを特徴とする。
【００１９】
このような、本発明の第２の態様のプラズマを用いた樹脂表面のコントロール装置においては、樹脂表面の改質に適正な温度のプラズマを生成することを可能とし、プラズマの温度をコントロールして改質処理が進む反応の速度と改質処理が戻る反応の速度とを調整して樹脂表面の表面状態を精密にコントロールすることを可能とする。
【発明の効果】
【００２０】
本発明によれば、高密度かつ低温のプラズマによって樹脂表面の性質を改質または復帰させて樹脂表面の接着性、塗装性、印刷性などの性質を改善することが可能なプラズマを用いた樹脂表面のコントロール方法およびコントロール装置を提供することができる。
【図面の簡単な説明】
【００２１】
【図１】本発明のプラズマを用いた樹脂表面のコントロール装置の実施形態を示すブロック図
【図２】本発明のプラズマを用いた樹脂表面のコントロール装置のその他の実施形態を示すブロック図
【発明を実施するための形態】
【００２２】
以下に、本発明のプラズマを用いた樹脂表面のコントロール方法およびコントロール装置の詳しい実施形態について説明する。
【００２３】
本発明のプラズマを用いた樹脂表面のコントロール方法の実施形態は、プラズマ生成用ガスに放電を生じさせることによってプラズマの種を発生させ、当該プラズマの種をプラズマ生成用ガスのガス流によって下流側へ搬送するとともに、プラズマの種とプラズマ生成用ガスとの混合ガスにエネルギーを与えてプラズマの種を増強して高密度プラズマを生成し、高密度プラズマを樹脂材料に接触させて、当該樹脂材料の表面を改質するものである。
【００２４】
特に、プラズマの種の発生においては、放電を開始するのに十分な高電圧であって発熱の少ないエネルギー供給が抑制された放電を生じさせることが好ましく、例えば、短パルス放電法やバリア放電法を用いることが好ましい。
【００２５】
また、プラズマの増強においては、エネルギーの供給量が多く制御性に優れた高周波電流またはパルス電流によって増強することが好ましい。
【００２６】
ここで、「プラズマの種」とは、プラズマ生成用ガスに対して上記の方法により放電を生じさせることで遇存電子を加速させて当該プラズマ生成用ガス中に生成された少量のプラズマのことである。そして、「高密度プラズマ」とは、当該プラズマの種とプラズマ生成用ガスとの混合ガスに対して上記方法によりエネルギーを与えることで、さらに励起されたプラズマの種により混合ガス中のプラズマ生成用ガスに起因する物質をプラズマ化した多量のプラズマのことであり、「高密度」は、混合ガス中に含まれるプラズマの密度が極めて高いことを表している。本発明においては、プラズマの種を生成した後に、当該プラズマの種を増強して高密度プラズマを生成するようにされているので、当該高密度プラズマの温度が上昇することを防ぎ、高密度かつ低温なプラズマを生成することができる。
【００２７】
樹脂材料としては、特に限定するものではないが、特に、ポリプロピレン（ＰＰ）、ポリエチレン（ＰＥ）または繊維強化プラスチック（ＦＲＰ）などに対して行うことが有効である。
【００２８】
プラズマ生成用ガスとしては、例えば、窒素ガス、酸素ガス、二酸化炭素ガスまたは水蒸気などから１種類または複数種類を適宜選択して混合して用いることができる。
【００２９】
また、本発明のプラズマを用いた樹脂表面のコントロール方法においては、生成されるプラズマの種および／または高密度プラズマの温度を細かく制御するようにしてもよい。プラズマの種および／または高密度プラズマの温度の制御方法としては、例えば、照射されるプラズマの温度もしくはプラズマが照射される樹脂表面の温度を測定し、得られた温度情報に応じて、適宜、プラズマ生成用ガス、プラズマの発生および増強に係る電極、放電室、筐体などを冷却・加温することによって行うことができる。
【００３０】
また、本発明のプラズマを用いた樹脂表面のコントロール方法においては、プラズマ照射を行った後に、水蒸気またはエタノール蒸気をはじめとする、表面を修飾する目的の気体、液体またはゾルなどに所定時間の間、当該樹脂表面を暴露するようにしてもよい。これにより、樹脂表面の改質効果をさらに向上させたり、暴露させる物質を適宜選択して所望の状態の樹脂表面を実現することができる。
【００３１】
さらに、本発明のプラズマを用いた樹脂表面のコントロール方法においては、改質された樹脂材料の表面に対して、復帰処理を施して改質処理が戻る反応を生じさせることにより樹脂材料の表面を元の状態に復帰させるようにされている。復帰処理としては、例えば、レーザー照射、フラッシュランプ照射などによる加熱処理や紫外線照射による紫外線処理などが挙げられる。
【００３２】
このとき、水蒸気またはエタノール蒸気などの改質促進物質中において樹脂表面に前記復帰処理を行うことにより改質処理が戻る反応が促進されて、極めて短時間で樹脂表面を元の状態へ復帰させることができる。
【００３３】
復帰処理においては、例えば、改質処理がなされた樹脂表面の全体を元の状態に復帰させるだけでなく、例えば、レーザー照射によって復帰箇所をパターン化したり、改質対象物の片面側や内面側のように樹脂材料の一部に対してフラッシュランプ照射を行って、当該一部のみを元の状態に復帰させるようにしてもよい。この他にも、復帰処理を行う部分やその程度をより細かく制御することによって、１つの樹脂表面上において、改質の程度に強弱（以降、当該改質の程度の強弱を「傾斜」として説明する。）を設けるようにしてもよい。
【００３４】
このような、本発明のプラズマを用いた樹脂表面のコントロール方法においては、予めプラズマの種を発生させてから当該プラズマの種を増強させることで高密度プラズマを生成するようにされているので、低温な高密度プラズマを生成することを可能とし、そして、低温な高密度プラズマによれば改質処理時における改質処理が戻る反応を抑制し効率よく改質処理が進む反応を生じさせることができるので改質が困難とされるＰＰ、ＰＥまたはＦＲＰのような樹脂材料についても容易に表面改質を行って、接着性、塗装性および印刷性などを飛躍的に向上させることを可能とする。
【００３５】
さらに、本発明のプラズマを用いた樹脂表面のコントロール方法においては、復帰処理を施すようにされているので、例えば、誤って樹脂表面に施してしまった改質処理を元の状態へ復帰させたり、当該復帰処理を樹脂表面の一部に対して施すことにより、改質を行っている部分と改質を行っていない部分とを精密にパターン化したり、樹脂材料の片面側や内側面のように所定の一部分のみを元の状態へ復帰させたり、もしくは、改質状態に傾斜を設けるなどして次工程における接着処理、塗装処理もしくは印刷処理などに適した表面を容易に実現することができる。
【００３６】
上述のプラズマを用いた樹脂表面のコントロール方法を実施するためのコントロール装置の実施形態を図１および図２を用いて以下に説明する。
【００３７】
本発明のプラズマを用いた樹脂表面Ｓのコントロール装置１は、図１に示すように、プラズマ生成用ガスを供給するガス供給部２と、ガス供給部２から供給されたプラズマ生成用ガスに対して放電を生じさせてプラズマの種を発生させるプラズマ発生室３と、プラズマ発生室３からプラズマ生成用ガスのガス流によって導入されたプラズマの種およびプラズマ生成用ガスの混合ガスを増強して高密度プラズマを生成するプラズマ増強室４とを備え、プラズマ増強室４から噴射さる高密度プラズマを樹脂材料Ｗに対して接触させて樹脂表面Ｓの改質を行うように形成されている。
【００３８】
ガス供給部２においては、１種類もしくは複数のプラズマ生成用ガスを、独立してもしくは混合してプラズマ発生室３に対して導入するように形成されている。
【００３９】
プラズマ発生室３においては、放電を開始するのに十分な高電圧であって発熱の少なく、エネルギー供給が抑制された放電を生じさせるように形成されていることが好ましく、例えば、短パルス放電方式やバリア放電方式の放電装置を用いることが好ましい。
【００４０】
プラズマ増強室４は、プラズマの種およびプラズマ生成用ガスからなる混合ガスに対してエネルギーを供給して当該プラズマの種を増強して高密度プラズマを生成することができるように形成されていればよく、例えば、エネルギーの供給量が多く制御性に優れた高周波電流もしくはパルス電流を用いたプラズマの増強を行うように形成されていることが好ましい。これによって、プラズマが過度に加熱されることがなく、比較的低温な高密度プラズマを生成することができる。高密度プラズマの温度は、樹脂材料のガラス転移点以下とされていることが好ましい。
【００４１】
なお、プラズマ発生室３およびプラズマ増強室４は、実施用においては、大気圧もしくは低気圧状態とされていることが好ましいが、特に限定するものではない。
【００４２】
このような、本発明のプラズマを用いた樹脂表面Ｓのコントロール装置においては、低温な高密度プラズマを用いた樹脂表面Ｓの改質を行うことが可能であり、このような低温な高密度プラズマによれば樹脂表面を不必要に加熱することがなく改質処理時における改質処理が戻る反応を抑制することができるので極めて高速に樹脂表面Ｓの接着性、塗装性および印刷性を向上させることができる。
【００４３】
その他の実施形態としては、図２に示すように、本発明のプラズマを用いた樹脂表面Ｓのコントロール装置１においては、図１に示すコントロール装置１に対して、さらに、生成されるプラズマの種およびまたは高密度プラズマの温度を制御するための温度制御手段５と、改質された樹脂表面Ｓを元の状態に復帰させる復帰手段６とを備える。
【００４４】
温度制御手段５としては、プラズマ増強室４から噴射される高密度プラズマの温度もしくは樹脂表面Ｓの温度を測定する温度測定手段と、温度測定手段によって検出された温度に応じてプラズマ生成用ガス、プラズマ発生室３およびプラズマ増強室４に設けられた電極もしくは、プラズマ発生室３およびプラズマ増強室４の筐体を冷却するための冷却手段と、温度測定手段からの情報に応じて冷却手段をコントロールする制御手段とを有し、生成された高密度プラズマもしくはプラズマが照射されている樹脂の表面温度を観測して樹脂表面Ｓの改質に適したプラズマ温度となるように冷却によって温度をコントロールするようにされている。なお、生成されるプラズマを加温したい場合には、冷却手段をＯＦＦ状態とするか、プラズマ発生室３またはプラズマ増強室４における電極に印加する電力を増加させることで熱を生じさせてプラズマを加温することができる。
【００４５】
復帰手段６としては、改質した表面に対して加熱処理や紫外線処理のような刺激を与えることによって復帰させるものであればよく、例えば、レーザー照射やフラッシュランプ照射による加熱処理手段や紫外線照射による紫外線処理手段などが挙げられる。
【００４６】
このような、本発明のプラズマを用いた樹脂表面Ｓのコントロール装置１においては、温度制御手段５によって、さらに低温な高密度プラズマもしくは加温された高密度プラズマとして樹脂表面Ｓの改質処理を行うことにより改質処理が進む反応の速度と改質処理が戻る反応の速度を調整して所望の樹脂表面を実現することを可能とする。また、復帰手段６によって、例えば、誤って樹脂表面Ｓに施してしまった改質処理を元の状態へ復帰させたり、当該復帰処理を樹脂表面Ｓの一部へ施すことにより、改質を行っている部分と改質を行っていない部分とを精密にパターン化したり、樹脂材料Ｗの片面側や内側面のように所定の一部分のみを元の状態へ復帰させたり、もしくは、改質状態に傾斜を設けるなどして次工程における接着処理、塗装処理もしくは印刷処理などに適した表面を容易に実現することができる。
【００４７】
以下に、本発明のプラズマを用いた樹脂表面のコントロール方法の実施例について説明する。
【００４８】
＜実施例１＞
実施例１においては、２枚のポリプロピレン板（以降、ＰＰ板と称する。）同士の一部を重ね合わせた状態でアクリル系接着剤にて接着した際の接着面と平行方向における引張りせん断接着強さについて検討した。なお、引張りせん断接着強さの測定は、ＪＩＳＫ６８５０（接着剤−剛性被着材の引張りせん断接着強さ試験方法）に基づいて行った。
【００４９】
具体的には、本発明のプラズマを用いた樹脂表面のコントロール方法による改質処理を実施したＰＰ板を用いた場合（サンプル１）と、当該改質処理を実施していないＰＰ板を用いた場合（サンプル２）における引張りせん断接着強さを測定した。さらに、本発明の樹脂表面のコントロール方法による改質処理を実施したＰＰ板に対して、加熱による復帰処理施した場合（サンプル３）の引張りせん断接着強さについても検討した。
【００５０】
樹脂表面のコントロール条件は、マルチガスプラズマジェット（ＰＣＴ−ＤＦＭＪ０１、株式会社プラズマコンセプト東京社製）を用いて窒素１００％、８Ｌ／ｍｉｎのガス流量にて生成されたプラズマを１分間照射した。また、サンプル３については、樹脂表面のコントロール方法を適用した後、ヒートガンにて１００℃の温風を２分間照射した。
【００５１】
各試験に用いるＰＰ板は、厚さ１．６ｍｍ±０．１ｍｍ、幅２５ｍｍ±０．２５ｍｍ、長さ１００ｍｍ±０．２５ｍｍとし、試験片は２枚のＰＰ板を重ね長さ１２．５ｍｍ±０．２５ｍｍにて重ね合わせて接着したものを用いる。なお、接着剤の厚さは、０．２ｍｍとする。
【００５２】
接着剤としては、２液式アクリル系接着剤（ＮＳ７００Ｍ２０；電気化学工業株式会社製）を用いた。
【００５３】
引張り試験は、試験片の両端部を重ね合わせ部分の端から５０ｍｍ±１ｍｍ離してそれぞれつかみ具で対称的に固定し、油圧式引張り試験機（ＳｅｒｖｏｐｕｌｓｅｒＥＨＦ−ＦＢ１；島津製作所製）を用いて変位制御１０ｍｍ／ｍｉｎにて接着面と平行方向への引張力を与えて、引張り破断時の荷重の記録を行った。得られた試験結果を表１に示す。
【００５４】
【表１】
0006544798.tif 000002
【００５５】
表１に示すように、本発明の樹脂表面のコントロール方法による改質処理を施したサンプル１については８．０ＧＰａにて破断し、当該改質処理を施さなかったサンプル２については２．９ＧＰａにて破断した。この結果から、本発明の樹脂表面のコントロール方法による改質処理をＰＰ板表面に施すことにより接着強度を格段に向上させることができるため、ＰＰ板のアクリル系接着剤による優れた接着性を実現することが可能であることが明らかとなった。
【００５６】
また、ＰＰ板に対して、本発明の樹脂表面のコントロール方法による改質処理を施した後に、ヒートガンにて加熱による復帰処理を施したサンプル３については６．０ＧＰａにて破断した。この結果から、一旦、当該改質処理を施した樹脂表面を加熱によって元の状態に復帰させることが可能であることが明らかとなった。
【００５７】
＜実施例２＞
実施例２においては、ポリカーボネートにおいて本発明の樹脂材料のコントロール方法による改質処理を施した樹脂表面を加熱処理による復帰処理によって元の状態へ復帰させることが可能であるか否かについて検討を行った。
【００５８】
具体的には、ポリカーボネート板に対して、下記のＡ〜Ｃのプラズマ源を用いて、それぞれ改質処理を施したサンプルａ〜サンプルｃについて水の接触角を測定するとともに、その後、オートクレーブを用いてサンプルａ〜サンプルｃについて１２１℃２０分間の加熱処理による復帰処理を施した後の水の接触角の測定を行った。得られた測定結果を表２に示す。表２において、改質処理前のポリカーボネート板における水の接触角を、ブランクとして示す。なお、プラズマは、下記の１〜３のプラズマ源およびプラズマ生成用ガスを用いて生成した。
Ａ．マルチガスコロナプラズマ（ＰＣＴ−ＭＣＰ、株式会社プラズマコンセプト東京社製）にて窒素ガス１００％のプラズマ生成用ガス（ガス流量３０Ｌ／ｍｉｎ）
Ｂ．マルチガスジェット（ＰＣＴ−ＤＦＭＪ０１、株式会社プラズマコンセプト東京社製）にて窒素ガス１００％のプラズマ生成用ガス（ガス流量８Ｌ／ｍｉｎ）
Ｃ．リニア型高周波プラズマ（ＰＣＴ−ＤＦＬＡ３３０、株式会社プラズマコンセプト東京社製）にてアルゴンガス９９％＋窒素ガス１％のプラズマ生成用ガス（ガス流量２０Ｌ／ｍｉｎ）
【００５９】
【表２】
0006544798.tif 000003
【００６０】
表２のブランクに示すように、改質処理を施す前のポリカーボネートの表面の水の接触角は、９４．０°であった。本発明の樹脂表面のコントロール方法による改質処理を施すことにより、マルチガスコロナプラズマを用いたサンプルａにおいては水の接触角５６．３°、マルチガスジェットを用いたサンプルｂにおいては水の接触角３７．０°、リニア型高周波プラズマを用いたサンプルｃにおいては水の接触角４９．７°であった。この結果から、当該改質処理を施すことにより、ポリカーボネート板の表面が親水化されていることがわかる。
【００６１】
また、サンプルａ〜サンプルｃに対して加熱による復帰処理を施すことにより、サンプルａにおいては水の接触角６５．７°、サンプルｂにおいては水の接触角４５．３°、サンプルｃにおいては水の接触角７７．７°であった。この結果から、当該復帰処理を施すことにより、ポリカーボネート板の表面が元の状態である撥水性へと復帰する傾向にあることがわかった。つまり、ポリカーボネートにおいても、一旦、改質された樹脂表面を加熱することによって元の状態へ復帰させることができることが明らかとなった。
【００６２】
本発明のプラズマを用いた樹脂表面のコントロール方法およびコントロール装置は、上記の実施形態および実施例に限定されるものではなく、発明の特徴を損なわない範囲において種々の変更が可能である。
【符号の説明】
【００６３】
１  コントロール装置
２  ガス供給部
３  プラズマ発生室
４  プラズマ増強室
５  温度制御手段
６  復帰手段
Ｗ  樹脂材料
Ｓ  樹脂表面
【図１】
0006544798.tif 000004
【図２】
0006544798.tif 000005